(57)【要約】【課題】水不透過性シートと塗膜とが強固に密着したバックシートであって、しかも、塗膜の表面をコロナ放電処理しなくても、太陽電池モジュールのＥＶＡからなる封止材層との密着性に優れるバックシートを提供する。【解決手段】水不透過性シートと塗膜とからなる太陽電池モジュールのバックシートであって、上記塗膜は、前記水不透過性シートの少なくとも一方の面に形成されており、かつ、含フッ素共重合体を含む塗料から形成されており、上記含フッ素共重合体は、炭素数２又は３のパーハロオレフィン構造単位、酢酸ビニル構造単位、水酸基含有ビニルモノマー構造単位及びカルボキシル基含有モノマー構造単位を含むことを特徴とするバックシート。【選択図】    なし【特許請求の範囲】
【請求項１】
水不透過性シートと塗膜とからなる太陽電池モジュールのバックシートであって、
前記塗膜は、前記水不透過性シートの少なくとも一方の面に形成されており、かつ、含フッ素共重合体を含む塗料から形成されており、
前記含フッ素共重合体は、
（ａ）炭素数２又は３のパーハロオレフィン構造単位、
（ｂ）酢酸ビニル構造単位、
（ｃ）式（１）：ＣＨ２＝ＣＨ−（ＣＨ２）ｌ−Ｏ−（ＣＨ２）ｍ−ＯＨ
（式中、ｌは０または１、ｍは２以上の整数）で示される水酸基含有ビニルモノマー構造単位、及び、
（ｄ）式（２）：Ｒ１Ｒ２Ｃ＝ＣＲ３−（ＣＨ２）ｎ−ＣＯＯＨ
（式中、Ｒ１、Ｒ２およびＲ３は、同じかまたは異なり、いずれも水素原子または炭素数１〜１０の直鎖または分岐鎖状のアルキル基；ｎは０以上の整数）で示されるカルボキシル基含有モノマー構造単位を含む
ことを特徴とするバックシート。
【請求項２】
式（１）において、ｌが０、ｍが２または４である請求項１記載のバックシート。
【請求項３】
式（２）において、ｎが０〜２０である請求項１又は２記載のバックシート。
【請求項４】
含フッ素共重合体は、
１５〜５０モル％の構造単位（ａ）、
２０〜７５モル％の構造単位（ｂ）、
５〜２２モル％の構造単位（ｃ）、及び、
０．１〜５モル％の構造単位（ｄ）、
を含む請求項１、２又は３記載のバックシート。
【請求項５】
含フッ素共重合体は、更に、その他のモノマー構造単位（ｅ）として、非芳香族系ビニルエステル構造単位（但し、酢酸ビニル構造単位を除く）を含む請求項１、２、３又は４記載のバックシート。
【請求項６】
含フッ素共重合体は、数平均分子量が３０００〜１０００００である請求項１、２、３、４又は５記載のバックシート。
【請求項７】
含フッ素共重合体中の構造単位（ａ）の比率が構造単位（ａ）及び構造単位（ｂ）の合計モル数に対して０．１６〜０．５１である請求項１、２、３、４、５又は６記載のバックシート。
【請求項８】
塗料は、更に、有機溶剤を含む請求項１、２、３、４、５、６又は７記載のバックシート。
【請求項９】
塗料は、更に、硬化剤を含む請求項１、２、３、４、５、６、７又は８記載のバックシート。
【請求項１０】
太陽電池セルを内部に封止している封止材層と請求項１、２、３、４、５、６、７、８又は９記載のバックシートとを備える太陽電池モジュール。
【発明の詳細な説明】
【技術分野】
【０００１】
本発明は、太陽電池モジュールのバックシート及び太陽電池モジュールに関する。
【背景技術】
【０００２】
太陽電池モジュールは、太陽電池セルと、太陽電池セルを封止するための封止材層と、表面保護層と、バックシートとを備えている。封止材層とバックシートとは、強固に密着していることが好ましい。また、裏面補強材、水不透過性シート、基材シート等と塗膜とからバックシートが構成される場合には、両者が強固に密着していることも要求される。これらの密着性を実現するためのいくつかの技術が提案されている。
【０００３】
特許文献１には、裏面補強材上に充填材に埋設された太陽電池を有する太陽電池モジュールにおいて、前記充填材に接する前記裏面補強材の表面がエポキシ樹脂で塗装されていることを特徴とする太陽電池モジュールが記載されている。
【０００４】
特許文献２には、金属板を基材とし、官能基をもたないポリフッ化ビニリデン系フッ素樹脂にテトラアルコキシシラン又はテトラアルコキシシランの部分加水分解縮合物を塗料樹脂１００質量部に対し０．５〜１００質量部の割合で配合した塗料組成物から成膜された塗膜であり、テトラアルコキシシランの部分加水分解縮合物が塗膜面に配向していることを特徴とする接着性に優れた太陽電池基材が記載されている。
【０００５】
特許文献３には、水不透過性シートの少なくとも一方の面に硬化性官能基含有含フッ素ポリマー塗料の硬化塗膜が形成されてなる太陽電池モジュールのバックシートが記載されている。
【０００６】
特許文献４には、基材シートの片側または両側に、フルオロオレフィン（ａ）に基づく繰り返し単位、架橋性基含有モノマー（ｂ）に基づく繰り返し単位、および、４級炭素原子を含まない炭素数２〜２０の直鎖または分岐アルキル基と重合性不飽和基とがエーテル結合またはエステル結合によって連結されてなるアルキル基含有モノマー（ｃ）に基づく繰り返し単位、を有する含フッ素ポリマー（Ａ）を含む塗料の硬化塗膜層が形成された太陽電池モジュール用バックシートが記載されている。
【先行技術文献】
【特許文献】
【０００７】
【特許文献１】特開平７−１７６７７５号公報
【特許文献２】特開２００４−２１４３４２号公報
【特許文献３】国際公開第２００７／０１０７０６号
【特許文献４】国際公開第２００９／１５７４４９号
【発明の概要】
【発明が解決しようとする課題】
【０００８】
特許文献２〜４では、含フッ素ポリマーの塗膜を備えたバックシートが提案されており、これらのバックシートは耐候性に優れるが、含フッ素ポリマーの塗膜は本来的に他の材料との密着性に劣るものであり、水不透過性シートと塗膜と密着性及び塗膜とエチレン／酢酸ビニル共重合体（ＥＶＡ）からなる封止材層との密着性を更に向上させるための技術が求められている。
【０００９】
本発明は、上記現状に鑑み、水不透過性シートと塗膜とが強固に密着したバックシートであって、しかも、塗膜の表面をコロナ放電処理しなくても、太陽電池モジュールのＥＶＡからなる封止材層との密着性に優れるバックシートを提供することを目的とする。
【課題を解決するための手段】
【００１０】
本発明者らは、特定の単量体の組み合わせにより構成された含フッ素共重合体を含む塗料から形成された塗膜が水不透過性シート及びＥＶＡからなる封止材層と強固に接着することを見出し、本発明を完成するに至った。
【００１１】
すなわち、本発明は、水不透過性シートと塗膜とからなる太陽電池モジュールのバックシートであって、上記塗膜は、上記水不透過性シートの少なくとも一方の面に形成されており、かつ、含フッ素共重合体を含む塗料から形成されており、上記含フッ素共重合体は、
（ａ）炭素数２又は３のパーハロオレフィン構造単位、
（ｂ）酢酸ビニル構造単位、
（ｃ）式（１）：ＣＨ２＝ＣＨ−（ＣＨ２）ｌ−Ｏ−（ＣＨ２）ｍ−ＯＨ
（式中、ｌは０または１、ｍは２以上の整数）で示される水酸基含有ビニルモノマー構造単位、及び、
（ｄ）式（２）：Ｒ１Ｒ２Ｃ＝ＣＲ３−（ＣＨ２）ｎ−ＣＯＯＨ
（式中、Ｒ１、Ｒ２およびＲ３は、同じかまたは異なり、いずれも水素原子または炭素数１〜１０の直鎖または分岐鎖状のアルキル基；ｎは０以上の整数）で示されるカルボキシル基含有モノマー構造単位を含む
ことを特徴とするバックシートである。
【００１２】
式（１）において、ｌが０、ｍが２または４であることが好ましい。
【００１３】
式（２）において、ｎが０〜２０であることが好ましい。
【００１４】
上記含フッ素共重合体は、１５〜５０モル％の構造単位（ａ）、２０〜７５モル％の構造単位（ｂ）、５〜２２モル％の構造単位（ｃ）、及び、０．１〜５モル％の構造単位（ｄ）を含むことが好ましい。
【００１５】
上記含フッ素共重合体は、更に、その他のモノマー構造単位（ｅ）として、非芳香族系ビニルエステル構造単位（但し、酢酸ビニル構造単位を除く）を含むことが好ましい。
【００１６】
上記含フッ素共重合体は、数平均分子量が３０００〜１０００００であることが好ましい。
【００１７】
上記含フッ素共重合体において、構造単位（ａ）の比率が構造単位（ａ）及び構造単位（ｂ）の合計モル数に対して０．１６〜０．５１であることが好ましい。
【００１８】
上記塗料は、更に、有機溶剤を含むことが好ましい。
【００１９】
上記塗料は、更に、硬化剤を含むことが好ましい。
【００２０】
本発明は、太陽電池セルを内部に封止している封止材層と上述のバックシートとを備える太陽電池モジュールでもある。
【発明の効果】
【００２１】
本発明のバックシートは、上記構成を有することから、水不透過性シートと塗膜とが強固に密着しているので、耐久性に優れる。しかも、太陽電池モジュールのＥＶＡからなる封止材層との密着性にも優れるので、太陽電池モジュールを確実に保護することができる。
【００２２】
本発明の太陽電池モジュールは、上記構成を有することから、耐久性が高い。
【図面の簡単な説明】
【００２３】
【図１】図１は、太陽電池モジュールの第１の構造の概略断面図である。
【図２】図２は、太陽電池モジュールの第２の構造の概略断面図である。
【図３】図３は、太陽電池モジュールの第３の構造の概略断面図である。
【発明を実施するための形態】
【００２４】
以下、本発明を具体的に説明する。
【００２５】
本発明の太陽電池モジュールのバックシートは、水不透過性シートと塗膜とからなる。
【００２６】
上記塗膜は、上記水不透過性シートの少なくとも一方の面に形成されている。上記塗膜は、水不透過性シートの片面のみに形成されていてもよいし、両面に形成されていてもよい。上記水不透過性シートと上記塗膜とは、直接接着していてもよいし、その他の層を介して接着していてもよいが、直接接着していることが好ましい。その他の層としては、プライマー層を挙げることができる。
【００２７】
上記プライマー層の形成は、従来公知のプライマー用塗料を用いて、常法により行う。プライマー用の塗料としては、例えばエポキシ樹脂、ウレタン樹脂、アクリル樹脂、シリコーン樹脂、ポリエステル樹脂等が代表例として挙げられる。
【００２８】
上記塗膜は、膜厚が５μｍ以上であることが、隠蔽性、耐候性、耐薬品性、耐湿性が良好な点から好ましい。より好ましくは７μｍ以上、更に好ましくは１０μｍ以上である。上限は、余り厚くすると軽量化効果が得られなくなるので、１０００μｍ程度が好ましく、１００μｍ程度がより好ましい。膜厚としては、特に１０〜４０μｍが好ましい。
【００２９】
上記塗膜は、塗料から形成されたものである。上記塗膜の形成は、上記塗料を上記水不透過性シート又は上記その他の層に塗布し、所望により乾燥及び硬化させることにより行うことができる。
【００３０】
上記乾燥及び硬化は、１０〜３００℃、通常は１００〜２００℃で、３０秒から３日間行うことができる。上記乾燥及び硬化させた後、養生してもよく、上記養生は、通常、２０〜３００℃にて１分間〜３日間で完了する。
【００３１】
上記塗料は、含フッ素共重合体を含む。上記含フッ素共重合体は、
（ａ）炭素数２又は３のパーハロオレフィン構造単位、
（ｂ）酢酸ビニル構造単位、
（ｃ）式（１）：ＣＨ２＝ＣＨ−（ＣＨ２）ｌ−Ｏ−（ＣＨ２）ｍ−ＯＨ
（式中、ｌは０または１、ｍは２以上の整数）で示される水酸基含有ビニルモノマー構造単位、及び、
（ｄ）式（２）：Ｒ１Ｒ２Ｃ＝ＣＲ３−（ＣＨ２）ｎ−ＣＯＯＨ
（式中、Ｒ１、Ｒ２およびＲ３は、同じかまたは異なり、いずれも水素原子または炭素数１〜１０の直鎖または分岐鎖状のアルキル基；ｎは０以上の整数）で示されるカルボキシル基含有モノマー構造単位からなる。
なお、本明細書においては、モノマー成分と、それに対応するモノマー構造単位とには、同じ符号を付して説明することとする。
【００３２】
炭素数２又は３のパーハロオレフィン（ａ）は、テトラフルオロエチレン（ＴＦＥ）、クロロトリフルオロエチレン（ＣＴＦＥ）、又は、ヘキサフルオロプロピレン（ＨＦＰ）であることが好ましい。
【００３３】
式（１）：
ＣＨ２＝ＣＨ−（ＣＨ２）ｌ−Ｏ−（ＣＨ２）ｍ−ＯＨ
（式中、ｌは０または１、ｍは２以上の整数）で示される水酸基含有ビニルモノマー（ｃ）のｍとしては、１０以下が好ましく、特にｌが０、ｍが２または４のヒドロキシエチルビニルエーテル（ＨＥＶＥ）またはヒドロキシブチルビニルエーテル（ＨＢＶＥ）が好ましい。またｌが１、ｍが２または４の２−ヒドロキシエチルアリルエーテルまたは４−ヒドロキシブチルアリルエーテルも好ましい。
【００３４】
式（２）において、ｎは０〜２０の整数であることがより好ましく、０〜１０の整数であることが更に好ましい。
カルボキシル基含有モノマー（ｄ）としては、たとえば、アクリル酸、メタクリル酸、ビニル酢酸、クロトン酸、ペンテン酸、ヘキセン酸、ヘプテン酸、オクテン酸、ノネン酸、デセン酸、ウンデシレン酸、ドデセン酸、トリデセン酸、テトラデセン酸、ペンタデセン酸、ヘキサデセン酸、ヘプタデセン酸、オクタデセン酸、ノナデセン酸、エイコセン酸、２２−トリコセン酸などがあげられる。なかでも、アクリル酸が好ましい。
【００３５】
上記含フッ素共重合体は、構造単位（ａ）〜（ｄ）に加えて、その他のモノマー構造単位（ｅ）を含むものであってもよい。その他のモノマー（ｅ）としては、次のものが例示でき、なかでも、非芳香族系ビニルエステル（但し、酢酸ビニルを除く）が好ましい。
【００３６】
（ｅ１）酢酸ビニル（ｂ）以外の非芳香族系ビニルエステル
たとえばプロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニルなどの１種または２種以上があげられる。これらのモノマーは水酸基とカルボキシル基とを含まない非芳香族系モノマーであり、共重合体と塗料の他の成分であるアクリル樹脂や硬化剤、分散剤との相溶性を改善する作用を有する。特に好ましい非芳香族系ビニルエステルモノマーは、耐候性、相溶性、廉価性に優れる点からバーサチック酸ビニル、ラウリン酸ビニル、ステアリン酸ビニル、シクロヘキシルカルボン酸ビニルである。これらのなかでも耐薬品性の点から、特にカルボン酸の炭素数が６以上のカルボン酸ビニルエステルが好ましく、カルボン酸の炭素数が９以上のカルボン酸ビニルエステルがより好ましい。カルボン酸ビニルエステルにおけるカルボン酸の炭素数の上限は２０が好ましく、１５がより好ましい。封止材層との密着性に優れることからバーサチック酸ビニルが最も好ましい。
【００３７】
（ｅ２）式（１）の水酸基含有ビニルモノマー（ｃ）以外の水酸基含有ビニルモノマー
たとえば２−ヒドロキシ−２−メチルプロピルビニルエーテル、４−ヒドロキシ−２−メチルブチルビニルエーテル、グリセロールモノアリルエーテルなどの１種または２種以上があげられる。
【００３８】
（ｅ３）式（２）のカルボキシル基含有モノマー（ｄ）以外のカルボキシル基含有モノマー又はその無水物
たとえば、桂皮酸、３−アリルオキシプロピオン酸、イタコン酸、イタコン酸モノエステル、マレイン酸、マレイン酸モノエステル、マレイン酸無水物、フマル酸、フマル酸モノエステル、フタル酸ビニル、ピロメリット酸ビニル、シトラコン酸、メサコン酸、アコニット酸などの１種または２種以上があげられる。
【００３９】
（ｅ４）芳香族基含有モノマー
芳香族基含有モノマーは、芳香族基を有し、かつ、水酸基及びカルボキシル基のいずれも有しないモノマーであり、たとえば安息香酸ビニル、パラ−ｔｅｒｔ−ブチル安息香酸ビニルなどの安息香酸ビニルモノマーなどの１種または２種以上があげられ、パラ−ｔｅｒｔ−ブチル安息香酸ビニル又は安息香酸ビニルが好ましく、さらには安息香酸ビニルが好ましい。
【００４０】
（ｅ５）他の共重合可能なモノマー
たとえばメチルビニルエーテル、エチルビニルエーテルなどのアルキルビニルエーテル；エチレン、プロピレン、ｎ−ブテン、イソブテンなどの非フッ素系のオレフィンなどがあげられる。
【００４１】
上記含フッ素共重合体は、数平均分子量が３０００〜１０００００であることが好ましい。上記数平均分子量は、５０００以上であることがより好ましく、８０００以上であることが更に好ましく、５００００以下であることがより好ましく、３５０００以下であることが更に好ましい。数平均分子量が小さすぎると、耐候性、耐溶剤性及び耐汚染性に優れると同時に、高い硬度を有する塗膜を形成することができないおそれがあり、数平均分子量が大きすぎると、塗料の粘度が大きくなり取扱いが困難になるおそれがある。上記数平均分子量は、テトラヒドロフランを溶離液として用いるゲルパーミエイションクロマトグラフィー（ＧＰＣ）により測定することができる。
【００４２】
上記含フッ素共重合体は、示差走査熱量計（ＤＳＣ）により求めるガラス転移温度（セカンドラン）が１０〜７０℃であることが好ましく、１５〜６０℃であることがより好ましい。ガラス転移温度が小さすぎると、耐候性、耐溶剤性及び耐汚染性に劣ると同時に、高い硬度を有する塗膜を形成することができないおそれがあり、ガラス転移温度が大きすぎると、塗料の粘度が大きくなり取扱いが困難になるおそれがある。
【００４３】
上記含フッ素共重合体は、硬化剤との相溶性が良好な点から、酸価が０．６〜２８．８ｍｇＫＯＨ／ｇであることが好ましく、２〜１２ｍｇＫＯＨ／ｇであることがより好ましい。
【００４４】
上記含フッ素共重合体は、耐候性、耐溶剤性及び耐汚染性に優れると同時に、高い硬度を有する塗膜を形成することができることから、水酸基価が２９〜１２０ｍｇＫＯＨ／ｇであることが好ましい。上記含フッ素共重合体は、水酸基価が１００ｍｇＫＯＨ／ｇ以下であることがより好ましい。
【００４５】
上記含フッ素共重合体は、フッ素含有量は１２質量％以上であることが好ましい。
【００４６】
上記含フッ素共重合体は、
１５〜５０モル％の構造単位（ａ）、
２０〜７５モル％の構造単位（ｂ）、
５〜２２モル％の構造単位（ｃ）、及び、
０．１〜５モル％の構造単位（ｄ）、
を含むことが好ましい。
また、構造単位（ｃ）が２３〜７５モル％であることも好ましい。
上記含フッ素共重合体は、
１５〜５０モル％の構造単位（ａ）、
２０〜７５モル％の構造単位（ｂ）、
５〜２２モル％の構造単位（ｃ）、
０．１〜５モル％の構造単位（ｄ）、及び、
０〜２５モル％の構造単位（ｅ）
を含むことも好ましい。
【００４７】
上記含フッ素共重合体は、含フッ素共重合体中の構造単位（ａ）の比率が構造単位（ａ）及び構造単位（ｂ）の合計モル数に対して０．１６〜０．５１であることが好ましい。構造単位（ａ）の構造単位（ａ）及び構造単位（ｂ）の合計モル数に対する比率は、０．２２以上であることがより好ましく、０．５０以下であることがより好ましく、０．４６以下であることが更に好ましく、０．４５以下であることが特に好ましい。上記含フッ素共重合体は、構造単位（ａ）及び構造単位（ｂ）の合計モル数に対する構造単位（ａ）の比率が上記の範囲にあると、耐候性、耐溶剤性及び耐汚染性に優れると同時に、高い硬度を有する塗膜を形成することができるので、太陽電池モジュールを確実に保護することができる。構造単位（ｂ）に対して構造単位（ａ）の比率が多すぎると、充分に硬度が高い塗膜を形成することができない。また、構造単位（ｂ）に対して構造単位（ａ）の比率が少なすぎると、耐候性、耐溶剤性及び耐汚染性に優れた塗膜を形成することができない。
【００４８】
構造単位（ａ）及び構造単位（ｂ）の合計モル数に対する構造単位（ａ）の比率は、元素分析から測定したフッ素含有量（質量％）と１ＨＮＭＲスペクトルによる組成分析から算出することができる。
【００４９】
上記含フッ素共重合体は、構造単位（ａ）を、含フッ素共重合体を構成する全構造単位に対して、１５〜４０モル％未満含むことが好ましい。構造単位（ａ）の含有量は、２０モル％以上であることがより好ましく、３９モル％以下であることがより好ましい。上記含フッ素共重合体が構造単位（ａ）を上記の量で含むものであると、耐候性、耐溶剤性及び耐汚染性により一層優れると同時に、より一層高い硬度を有する塗膜を形成することができる。
【００５０】
上記含フッ素共重合体は、構造単位（ｂ）を、含フッ素共重合体を構成する全構造単位に対して、３８〜７５モル％未満含むことが好ましい。構造単位（ｂ）の含有量は、４９．４モル％以上であることがより好ましく、５０．４モル％以上であることが更に好ましく、７４．７モル％以下であることがより好ましく、６９．７モル％以下であることが更に好ましい。上記含フッ素共重合体が構造単位（ｂ）を上記の量で含むものであると、耐候性、耐溶剤性及び耐汚染性により一層優れると同時に、より一層高い硬度を有する塗膜を形成することができる。
【００５１】
上記含フッ素共重合体は、構造単位（ａ）及び構造単位（ｂ）を、含フッ素共重合体を構成する全構造単位に対して、合計で５３〜９５モル％未満含むことが好ましい。構造単位（ａ）及び構造単位（ｂ）の含有量は、７７．５モル％以上であることがより好ましく、８１．９モル％以上であることが更に好ましく、９４．８モル％以下であることがより好ましく、９１．２モル％以下であることが更に好ましい。上記含フッ素共重合体が構造単位（ａ）及び構造単位（ｂ）を上記の量で含むものであると、耐候性、耐溶剤性及び耐汚染性により一層優れると同時に、より一層高い硬度を有する塗膜を形成することができる。
【００５２】
上記含フッ素共重合体は、耐候性、耐溶剤性及び耐汚染性により一層優れると同時に、より一層高い硬度を有する塗膜を形成することができることから、
１５〜４０モル％未満の構造単位（ａ）、
３８〜７５モル％未満の構造単位（ｂ）、
５〜２２モル％の構造単位（ｃ）、及び、
０．１〜５モル％の構造単位（ｄ）、
を含むことが好ましい。
【００５３】
また、上記含フッ素共重合体は、耐候性、耐溶剤性及び耐汚染性により一層優れると同時に、より一層高い硬度を有する塗膜を形成することができることから、
２０〜３９モル％の構造単位（ａ）、
４２〜６９．７モル％の構造単位（ｂ）、
５〜１８．５モル％の構造単位（ｃ）、及び、
０．１〜５モル％の構造単位（ｄ）、
を含むことがより好ましい。
【００５４】
更に、上記含フッ素共重合体は、耐候性、耐溶剤性及び耐汚染性により一層優れると同時に、より一層高い硬度を有する塗膜を形成することができることから、
２５〜３９モル％の構造単位（ａ）、
４２〜６４．７モル％の構造単位（ｂ）、
５〜１８．５モル％の構造単位（ｃ）、及び、
０．１〜５モル％の構造単位（ｄ）、
を含むことが更に好ましい。
【００５５】
上記含フッ素共重合体は、構造単位（ａ）の構造単位（ａ）及び構造単位（ｂ）の合計モル数に対する比率が上述した範囲内にあって、かつ、各構造単位（ａ）〜（ｄ）の比率が上述した範囲内にあることが、特に好ましい。
【００５６】
上記含フッ素共重合体は、構造単位（ａ）〜（ｄ）に加えて、その他のモノマー構造単位（ｅ）を含むものであってもよい。その他のモノマー（ｅ）は、（ａ）〜（ｄ）のモノマーと共重合し得るものであって、本発明の効果を損なわないものであれば特に限定されない。構造単位（ｅ）の含有量は、含フッ素共重合体を構成する全構造単位に対して、０モル％または２５モル％以下が好ましく、０．１モル％以上であることがより好ましい。
【００５７】
上記含フッ素共重合体は、溶液重合法、乳化重合法、懸濁重合法、または塊重合法で製造することができるが、なかでも溶液重合法で得られたものが好ましい。
【００５８】
上記含フッ素共重合体は、上記の構造単位を与えるモノマーを有機溶媒や重合開始剤を用いる溶液重合法により重合することにより製造することが好ましい。重合温度は、通常０〜１５０℃、好ましくは５〜９５℃である。重合圧は通常０．１〜１０ＭＰａＧ（１〜１００ｋｇｆ／ｃｍ２Ｇ）である。
【００５９】
有機溶媒としては、酢酸メチル、酢酸エチル、酢酸プロピル、酢酸ｎ−ブチル、酢酸ｔｅｒｔ−ブチルなどのエステル類；アセトン、メチルエチルケトン、シクロヘキサノンなどのケトン類；ヘキサン、シクロヘキサン、オクタン、ノナン、デカン、ウンデカン、ドデカン、ミネラルスピリットなどの脂肪族炭化水素類；ベンゼン、トルエン、キシレン、ナフタレン、ソルベントナフサなどの芳香族炭化水素類；メタノール、エタノール、ｔｅｒｔ−ブタノール、ｉｓｏ−プロパノール、エチレングリコールモノアルキルエーテルなどのアルコール類；テトラヒドロフラン、テトラヒドロピラン、ジオキサンなどの環状エーテル類；ジメチルスルホキシドなど、またはこれらの混合物などがあげられる。
【００６０】
重合開始剤としては、たとえば過硫酸アンモニウム、過硫酸カリウムなどの過硫酸塩類（さらに必要に応じて亜硫酸水素ナトリウム、ピロ亜硫酸ナトリウム、ナフテン酸コバルト、ジメチルアニリンなどの還元剤も併用できる）；酸化剤（たとえば過酸化アンモニウム、過酸化カリウムなど）と還元剤（たとえば亜硫酸ナトリウムなど）および遷移金属塩（たとえば硫酸鉄など）からなるレドックス開始剤類；アセチルパーオキサイド、ベンゾイルパーオキサイドなどのジアシルパーオキサイド類；イソプロポキシカルボニルパーオキサイド、ｔｅｒｔ−ブトキシカルボニルパーオキサイドなどのジアルコキシカルボニルパーオキサイド類；メチルエチルケトンパーオキサイド、シクロヘキサノンパーオキサイドなどのケトンパーオキサイド類；過酸化水素、ｔｅｒｔ−ブチルハイドロパーオキサイド、クメンハイドロパーオキサイドなどのハイドロパーオキサイド類；ジ−ｔｅｒｔ−ブチルパーオキサイド、ジクミルパーオキサイドなどのジアルキルパーオキサイド類；ｔｅｒｔ−ブチルパーオキシアセテート、ｔｅｒｔ−ブチルパーオキシピバレートなどのアルキルパーオキシエステル類；２，２’−アゾビスイソブチロニトリル、２，２’−アゾビス（２，４−ジメチルバレロニトリル）、２，２’−アゾビス（２−メチルバレロニトリル）、２，２’−アゾビス（２−シクロプロピルプロピオニトリル）、２，２’−アゾビスイソ酪酸ジメチル、２，２’−アゾビス［２−（ヒドロキシメチル）プロピオニトリル］、４，４’−アゾビス（４−シアノペンテン酸）などのアゾ系化合物などが使用できる。
【００６１】
上記塗料は、有機溶剤を含むことが好ましい。
【００６２】
上記有機溶剤としては、酢酸エチル、酢酸ｎ−ブチル、酢酸ｔｅｒｔ−ブチル、酢酸イソプロピル、酢酸イソブチル、酢酸セロソルブ、プロピレングリコールメチルエーテルアセテートなどのエステル類；アセトン、メチルエチルケトン、メチルイソブチルケトン、シクロヘキサノンなどのケトン類；テトラヒドロフラン、ジオキサンなどの環状エーテル類；Ｎ，Ｎ−ジメチルホルムアミド、Ｎ，Ｎ−ジメチルアセトアミドなどのアミド類；トルエン、キシレンなどの芳香族炭化水素類；プロピレングリコールメチルエーテルなどのアルコール類；ヘキサン、ヘプタンなどの炭化水素類；これらの混合溶媒などがあげられる。また、弱溶剤と呼ばれる、労働安全衛生法の第三種有機溶剤およびそれに相当する溶剤もあげられる。有機溶媒溶液とする場合は、含フッ素共重合体の濃度を５〜９５質量％、好ましくは１０〜８０質量％とすればよい。
【００６３】
上記塗料は、更に、硬化剤を含むことが好ましい。上記硬化剤としては、含フッ素共重合体の硬化反応性基と反応して架橋する化合物であり、たとえばイソシアネート類やアミノ樹脂類、酸無水物類、ポリエポキシ化合物、イソシアネート基含有シラン化合物などが通常用いられる。なかでも、イソシアネート類が好ましい。
【００６４】
上記イソシアネート類の具体例としては、たとえば２，４−トリレンジイソシアネート、ジフェニルメタン−４，４’−ジイソシアネート、キシリレンジイソシアネート、イソホロンジイソシアネート、リジンメチルエステルジイソシアネート、メチルシクロヘキシルジイソシアネート、トリメチルヘキサメチレンジイソシアネート、ヘキサメチレンジイソシアネート、ｎ−ペンタン−１，４−ジイソシアネート、これらの三量体、これらのアダクト体、ビュウレット体やイソシアヌレート体、これらの重合体で２個以上のイソシアネート基を有するもの、さらにブロック化されたイソシアネート類などがあげられるが、これらに限定されるものではない。なかでも、イソシアヌレート体が好ましい。
【００６５】
上記アミノ樹脂類の具体例としては、たとえば尿素樹脂、メラミン樹脂、ベンゾグアナミン樹脂、グリコールウリル樹脂のほか、メラミンをメチロール化したメチロール化メラミン樹脂、メチロール化メラミンをメタノール、エタノール、ブタノールなどのアルコール類でエーテル化したアルキルエーテル化メラミン樹脂などがあげられるが、これらに限定されるものではない。
【００６６】
上記酸無水物類の具体例としては、たとえば無水フタル酸、無水ピロメリット酸、無水メリット酸などがあげられるが、これらに限定されるものではない。
【００６７】
ポリエポキシ化合物やイソシアネート基含有シラン化合物としては、たとえば特開平２−２３２２５０号公報、特開平２−２３２２５１号公報などに記載されているものが使用できる。好適な例としては、たとえば
【化１】
2016195249.tif 000002
などがあげられる。
【００６８】
上記硬化剤の配合量は、上記含フッ素共重合体中の化学的硬化反応性基１当量に対して０．１〜５当量、好ましくは０．５〜１．５当量である。上記塗料は通常０〜２００℃で数分間ないし１０日間程度で硬化させることができる。上記化学的硬化反応性基としては、水酸基及びカルボキシル基が挙げられる。
【００６９】
上記塗料は、更に、上記含フッ素共重合体以外の他の樹脂を含むことが好ましい。他の樹脂としては、ポリスチレン、（メタ）アクリル系樹脂、ポリエステル系樹脂、アルキッド樹脂、メラミン−ホルムアルデヒド樹脂、ポリイソシアネート系樹脂、エポキシ系樹脂、塩化ビニル系樹脂（たとえば塩化ビニル−酢酸ビニル共重合体など）、ケトン樹脂、石油樹脂のほか、ポリエチレンやポリプロピレンなどのポリオレフィン類の塩素化物などの有機系樹脂；シリカゲルやケイ酸などの無機系樹脂；上記含フッ素共重合体以外の各種フッ素樹脂（たとえばテトラフルオロエチレンやクロロトリフルオロエチレンの単独重合体またはこれらと他の単量体との共重合体など）等が挙げられる。他の樹脂の割合は、上記含フッ素共重合体１００質量部に対し、９００質量部以下、好ましくは５００質量部以下である。下限は目的とする特性を得るのに必要な量であり、樹脂の種類によって決まる。（メタ）アクリル系樹脂の場合は通常５質量部以上、好ましくは１０質量部以上である。
【００７０】
上記塗料は、これらの樹脂のうち、特に相溶性に優れた（メタ）アクリル系樹脂を含むことが好ましく、得られる塗膜に高光沢、高硬度、仕上り外観のよさを与える。
【００７１】
（メタ）アクリル系樹脂としては、従来より塗料用に使用されている（メタ）アクリル系重合体があげられるが、特に（ｉ）（メタ）アクリル酸の炭素数１〜１０のアルキルエステルの単独重合体または共重合体、および（ｉｉ）側鎖および／または主鎖末端に硬化性官能基を有する（メタ）アクリル酸エステル共重合体が好ましく採用される。
【００７２】
上記（ｉ）の（メタ）アクリル系重合体としては、たとえば、ｎ−ブチル（メタ）アクリレート、イソブチル（メタ）アクリレート、２−エチルヘキシル（メタ）アクリレートなどの（メタ）アクリル酸の炭素数１〜１０のアルキルエステルの単独重合体および共重合体、あるいはこれらと共重合可能なエチレン性不飽和単量体との共重合体があげられる。
【００７３】
上記共重合可能なエチレン性不飽和単量体としては、たとえば、芳香族基を有する（メタ）アクリレート類、α位にフッ素原子または塩素原子を有する（メタ）アクリレート類、アルキル基がフッ素原子で置換されたフルオロアルキル（メタ）アクリレート類、ビニルエーテル類、ビニルエステル類、スチレンなどの芳香族ビニルモノマー類、エチレン、プロピレン、イソブチレン、塩化ビニル、塩化ビニリデンなどのオレフィン類、フマル酸ジエステル類、マレイン酸ジエステル類、（メタ）アクリロニトリルなどがあげられる。
【００７４】
上記（ｉｉ）の（メタ）アクリル系重合体としては、上記（ｉ）で説明した（メタ）アクリル系重合体を与える単量体と共に、硬化性官能基を有する単量体を共重合したものが例示できる。硬化性官能基含有単量体としては、水酸基、カルボキシル基、エポキシ基、アミノ基などを有する単量体があげられる。上記（ｉｉ）の（メタ）アクリル系重合体の具体例としては、たとえば、ヒドロキシエチル（メタ）アクリレート、２−ヒドロキシプロピル（メタ）アクリレート、２−ヒドロキシエチルビニルエーテル、（メタ）アクリル酸、グリシジル（メタ）アクリレート、２−アミノエチル（メタ）アクリレート、２−アミノプロピル（メタ）アクリレートなどの硬化性官能基を有する単量体と上記（メタ）アクリル酸の炭素数１〜１０のアルキルエステルとの共重合体、または、これらと上記共重合可能なエチレン性不飽和単量体との共重合体があげられるが、これらのみに限定されるものではない。
【００７５】
（メタ）アクリル系重合体の数平均分子量はＧＰＣで測定して１０００〜２０００００であることが好ましく、２０００〜１０００００であることがより好ましい。大きくなると溶剤溶解性が低下する傾向にあり、小さくなると耐候性に問題が生じる傾向にある。
【００７６】
上記塗料は、更に、添加剤を含むこともできる。添加剤としては、硬化促進剤、顔料、分散剤、流動性改善剤、レベリング剤、消泡剤、ゲル化防止剤、紫外線吸収剤、酸化防止剤、親水化剤、つや消し剤、密着改良剤、難燃剤などがあげられる。
【００７７】
上記顔料としては、二酸化チタンが挙げられる。上記二酸化チタンとしては、特に限定されず、ルチル型、アナターゼ型のいずれであってもよいが、耐候性の面からルチル型が好ましい。また、上記二酸化チタンとして、二酸化チタン微粒子の表面を無機処理した二酸化チタンや有機処理した二酸化チタン、あるいは無機および有機の両方で処理した二酸化チタンであってもよい。無機処理した二酸化チタンとしては、例えば、二酸化チタン微粒子の表面をアルミナ（Ａｌ２Ｏ３）又はシリカ（ＳｉＯ２）、ジルコニア（ＺｒＯ２）で被覆したものが挙げられる。有機処理した二酸化チタンとしては、シランカップリング剤により表面処理されたものや、有機シロキサンにより表面処理されたもの、有機ポリオールにより表面処理されたもの、アルキルアミンにより表面処理されたもの等が挙げられる。更に、二酸化チタンは、滴定法により得られる塩基価が酸価よりも高いものが、好ましい。
【００７８】
上記二酸化チタンの市販品としては、例えば、Ｄ−９１８（堺化学工業社製）、Ｒ−９６０、Ｒ−７０６、Ｒ−９３１（デュポン社製）、ＰＦＣ−１０５（石原産業社製）等が挙げられる。
【００７９】
上記二酸化チタンの含有量としては、上記含フッ素共重合体１００質量部に対して１〜５００質量部であることが好ましい。１質量部未満であると、紫外線を遮蔽できないおそれがある。５００質量部を超えると、紫外線による黄変、劣化のおそれがある。上記二酸化チタンの含有量としては、５質量部以上がより好ましく、１０質量部以上が更に好ましく、３００質量部以下がより好ましく、２００質量部以下が更に好ましい。
【００８０】
上記顔料としては、また、カーボンブラックが挙げられる。上記カーボンブラックとしては、特に限定されず一般に公知のものが挙げられる。上記カーボンブラックは、紫外線遮蔽効果の点で、平均粒子径が１０〜１５０ｎｍであることが好ましく、２０〜１００ｎｍであることがより好ましい。上記平均粒子径は、電子顕微鏡での観察により得られる値である。
【００８１】
上記カーボンブラックは、上記組成物中で凝集していてもよいが、この場合の平均粒径は、紫外線遮蔽効果の点で５０〜１０００ｎｍが好ましく、１００〜７００ｎｍがより好ましく、１００〜５００ｎｍがさらに好ましい。上記平均粒径は、レーザー回折散乱式粒度分布計での測定により得られる値である。
【００８２】
上記カーボンブラックの含有量は、上記含フッ素共重合体１００質量部に対して０．５〜８０質量部であることが好ましい。カーボンブラックの含有量が上述の範囲内であると、塗料中によく分散できる。上記カーボンブラックの含有量は、上記含フッ素共重合体１００質量部に対して３質量部以上がより好ましく、１０質量部以上が更に好ましく、６０質量部以下がより好ましく、５０質量部以下が更に好ましい。
上記カーボンブラックの市販品としては、例えば、ＭＡ−１００（三菱化学社製）、Ｒａｖｅｎ−４２０（コロンビアカーボン社製）等が挙げられる。
【００８３】
上記塗料が上記顔料を含む場合、後述する分散剤又は流動性改善剤を更に含むことが好ましい。
【００８４】
上記分散剤としては、酸基を有する（但し、不飽和基を有するものを除く）化合物が挙げられる。上記酸基としては、リン酸基、カルボン酸基、スルホン酸基等が挙げられる。なかでも、より長期にわたり顔料の凝集を防止し、塗料の貯蔵安定性に優れる点で、リン酸基及びカルボン酸基からなる群より選択される少なくとも１種であることが好ましく、リン酸基がより好ましい。上記分散剤はまた、不飽和基を有しない化合物からなる。不飽和基を有しないため、紫外線曝露による化合物の変性が生じにくい。
【００８５】
上記分散剤は、重量平均分子量が３００〜１００００００であることが好ましい。３００未満であると、吸着樹脂層の立体安定化が不十分で、二酸化チタンの凝集を防止できないおそれがある。１００００００を超えると、色別れや、耐候性の低下をまねくおそれがある。上記重量平均分子量は１０００以上であることがより好ましく、１０００００以下であることがより好ましい。上記重量平均分子量は、ゲル浸透クロマトグラフィー（ＧＰＣ）（ポリスチレン換算）により測定することができる。
【００８６】
上記分散剤は、二酸化チタン表面に効果的に吸着する点で、酸価が３〜２０００ｍｇＫＯＨ／ｇであることが好ましい。酸価は、５ｍｇＫＯＨ／ｇ以上がより好ましく、１０ｍｇＫＯＨ／ｇ以上が更に好ましく、１０００ｍｇＫＯＨ／ｇ以下がより好ましく、５００ｍｇＫＯＨ／ｇ以下が更に好ましい。上記酸価は、塩基性物質を用いた酸塩基滴定法により測定することができる。
【００８７】
上記分散剤は、更に、塩基を有していてもよい。上記塩基としては、例えば、アミノ基等が挙げられる。
【００８８】
上記分散剤の塩基価は、分散剤の長期の貯蔵安定性が良好となる点で、１５ｍｇＫＯＨ／ｇ以下が好ましく、５ｍｇＫＯＨ／ｇ以下がより好ましい。上記分散剤の酸価が１５ｍｇＫＯＨ／ｇ以下である場合、塩基価は５ｍｇＫＯＨ／ｇ未満であることが更に好ましい。
上記分散剤は、実質的に塩基を含まないことが更に好ましい。なお、実質的に塩基を含まないとは、コンタミネーション、反応残査、測定誤差等を考慮し、測定値として塩基価が０．５ｍｇＫＯＨ／ｇ以下をいう。上記塩基価は、酸性物質を用いた酸塩基滴定法により測定することができる。
【００８９】
上記分散剤として、市販品を使用してもよい。例えば、ディスパロン２１５０、ディスパロンＤＡ−３２５、ＤＡ−３７５、ＤＡ−１２００（商品名、楠本化成社製）、フローレンＧ−７００、Ｇ−９００（商品名、共栄社化学社製）、ＳＯＬＳＰＥＲＳＥ２６０００、３２０００、３６０００、３６６００、４１０００、５５０００（商品名、日本ルーブリゾール社製）、ＤＩＳＰＥＲＢＹＫ−１０２、１０６、１１０、１１１、１４０、１４２、１４５、１７０、１７１、１７４、１８０（商品名、ビックケミー・ジャパン社製）等を挙げることができる。なかでも、長期の貯蔵安定性が良好となる点で、ディスパロンＤＡ−３７５、フローレンＧ−７００、ＳＯＬＳＰＥＲＳＥ３６０００が好ましく、ディスパロンＤＡ−３７５がより好ましい。
【００９０】
上記分散剤は、上記二酸化チタンと共に使用することが好ましい。上記分散剤の含有量は、二酸化チタン１００質量部に対して０．１〜１００質量部であることが好ましい。０．１質量部未満であると、顔料沈降防止効果が得られないおそれがある。１００質量部を超えると、色別れや、耐候性の低下をまねくおそれがある。上記分散剤の含有量は、０．５質量部以上であることがより好ましく、１．５質量部以上であることが更に好ましく、５０質量部以下であることがより好ましく、２０質量部以下であることが更に好ましい。
【００９１】
上記流動性改善剤としては、酸基及び塩基を有する会合型アクリル系ポリマーが挙げられる。上記会合型アクリル系ポリマーとは、アクリル系ポリマー鎖に含有される極性基が、ポリマー鎖内、あるいはポリマー鎖間の水素結合あるいは電気的相互作用による部分的吸着等により、構造を形成し、結果、液の粘度を増加させる効果を持つものである。
【００９２】
上記アクリル系ポリマーとしては、例えば、主たるモノマー成分として、メチル（メタ）アクリレート、エチル（メタ）アクリレート、ｎ−ブチル（メタ）アクリレート、イソブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、イソノニル（メタ）アクリレート、シクロヘキシル（メタ）アクリレート等の（メタ）アクリレートからなる共重合体が挙げられる。なお、「（メタ）アクリレート」とは、アクリレート及びメタクリレートを含む。
【００９３】
上記酸基としては、カルボン酸基、リン酸基、スルホン酸基が好ましい。なかでも、より長期にわたり顔料の凝集を防止し、塗料の貯蔵安定性を維持できる点で、カルボン酸基が好ましい。上記塩基としては、アミノ基が挙げられる。
【００９４】
また、上記流動性改善剤は、カルボン酸と、ヒドロキシアミンもしくはヒドロキシイミンの窒素含有化合物との反応物であってもよい。反応させるカルボン酸と窒素含有化合物の比率は、１：１が最も好ましい。カルボン酸としては、ジカルボン酸、酸無水物が挙げられる。上記ヒドロキシアミンとしては、例えば、モノエタノールアミン、プロパノールアミン、ジエタノールアミン、トリエタノールアミン、ｎ−ブチルジエタノールアミン等の１級、２級、３級アルカノールアミンやその混合物を挙げることができる。上記ヒドロキシイミンとしては、例えば、オキサゾリン構造をもつもの、具体的には、Ａｌｋａｔｅｒｇｅ  Ｔ（商品名、Ａｎｇｕｓ  Ｃｈｅｍｉｃａｌ社製）等を挙げることができる。
【００９５】
上記流動性改善剤は、重量平均分子量が１０００〜１００００００であることが好ましい。１０００未満であると、会合による構造形成が不十分で二酸化チタンの沈降を防止できないおそれがある。１００００００を超えると、液の粘度が増加し過ぎ、塗装性を損なうおそれがある。上記重量平均分子量は５０００以上であることがより好ましく、１０００００以下であることがより好ましい。上記重量平均分子量は、ゲル浸透クロマトグラフィー（ＧＰＣ）（ポリスチレン換算）により測定することができる。
【００９６】
上記流動性改善剤として、市販品を使用してもよい。例えば、ＳＯＬＴＨＩＸ２５０（商品名、日本ルーブリゾール社製）等を挙げることができる。
【００９７】
上記流動性改善剤の含有量は、上記塗料中０．０５〜２０質量％であることが好ましい。０．０５質量％未満であると、二酸化チタンの沈降を防止できないおそれがある。２０質量％を超えると分離や色別れのおそれがある。上記流動性改善剤の含有量は、０．１質量％以上であることがより好ましく、０．３質量％以上であることが更に好ましく、１０質量％以下であることがより好ましく、５質量％以下であることが更に好ましい。
【００９８】
上記難燃剤としては、燃焼初期において非燃焼性のガスを発生して、燃焼性ガスの希釈及び／又は酸素遮断により難燃性を発揮するものであることが好ましい。
【００９９】
上記難燃剤としては、周期律表５Ｂ族を含む化合物、周期律表７Ｂ族のハロゲン化合物を含む化合物からなる群より選択される少なくとも１種であることが好ましい。
【０１００】
周期律表７Ｂ族のハロゲン化合物を含む化合物としては、脂肪族、脂環族、芳香族有機ハロゲン化合物、例えば臭素系のテトラブロモビスフェノールＡ（ＴＢＡ）、デカブロモジフェニルエーテル（ＤＢＤＰＥ）、オクタブロモジフェニルエーテル（ＯＢＤＰＥ）、ＴＢＡエポキシ／フェノキシオリゴマー、臭素化架橋ポリスチレン、塩素系の塩素化バラフィン、パークロロシクロペンタデカンなどが挙げられる。
【０１０１】
周期律表５Ｂ族を含む化合物としては、リン化合物としては例えばリン酸エステル、ポリリン酸塩系などが挙げられる。また、アンチモン化合物がハロゲン化合物と組み合わせて使用することが好ましく、例えば三酸化アンチモン、五酸化アンチモンなどが挙げられる。このほか、水酸化アルミニウム、水酸化マグネシウム、三酸化モリブデンも使用できる。
これらの難燃剤は上記含フッ素共重合体の種類に応じて、少なくとも１種と配合量を任意に選ぶことができ、これらに限定されるものではない。
【０１０２】
上記難燃剤としては、具体的には、リン窒素含有組成物（Ａ）、又は、臭素含有化合物とアンチモン含有化合物との混合物（Ｂ）がより好ましい。上記含フッ素共重合体にこれらの難燃剤を組み合わせることにより、高い難燃性が発揮される。
【０１０３】
上記リン窒素含有組成物（Ａ）は、ピロリン酸ピペラジンとメラミンシアヌレートの混合物であることが好ましい。ピロリン酸ピペラジンとしては、例えば、特開昭４８−０８８７９１号公報や米国特許第４５９９３７５号に開示されるものが挙げられる。メラミンシアヌレートとしては、メラミンとシアヌール酸との反応生成物を粉末化したもの等が挙げられる。上記メラミンとシアヌール酸との反応生成物は、その構造内に多量の窒素原子を有し、約３５０℃以上の高温にさらされると窒素ガスを発生して燃焼を阻害する働きを示す。
【０１０４】
上記リン窒素含有組成物（Ａ）は、上記ピロリン酸ピペラジンに対するメラミンシアヌレートの質量比が０．０１４〜３．０００の範囲であることが好ましい。メラミンシアヌレートが上述の範囲であると難燃性が向上し、塗膜のブロッキング性も良好となる。上記ピロリン酸ピペラジンに対するメラミンシアヌレートの質量比は、混合物中０．０４以上がより好ましく、０．１以上が更に好ましく、１．４以下がより好ましく、０．５以下が更に好ましい。
【０１０５】
上記リン窒素含有組成物（Ａ）として使用可能な市販品としては、例えば、ＳＣＦＲ−２００（堺化学工業社製）、ＳＣＦＲ−１１０（堺化学工業社製）等が挙げられる。
【０１０６】
上記臭素含有化合物としては、臭素含有率が６５％以上であり、融点が２００℃以上で、かつ、５％分解温度が３４０℃以上の芳香族系化合物であることが好ましい。
具体的には、上記臭素含有化合物は、デカブロモジフェニルオキサイド、１，２−ビス（２，３，４，５，６−ペンタブロモフェニル）エタン、トリス（トリブロモフェノキシ）トリアジン、エチレンビステトラブロモフタロイミド、ポリブロモフェニルインダン、臭素化フェニレンオキサイド、及び、ポリペンタブロモベンジルアクリレートからなる群より選択される少なくとも１種が好ましい。
【０１０７】
なかでも、融点が高く、塗膜を加熱硬化した場合にも融解、ブリードアウトしない点で、式（ａ）で表される１，２−ビス（２，３，４，５，６−ペンタブロモフェニル）エタンがより好ましい。
【化２】
2016195249.tif 000003
【０１０８】
上記臭素含有化合物として、市販品を用いてもよく、例えば、ＳＡＹＴＥＸ８０１０（アルベマール社製）等が挙げられる。
【０１０９】
上記アンチモン含有化合物としては、例えば、三酸化アンチモン、五酸化アンチモン等の酸化アンチモンが挙げられる。なかでも、安価に入手できる点で、三酸化アンチモンが好ましい。
【０１１０】
上記難燃剤の含有量は、上記含フッ素共重合体１００質量部に対して１〜４５質量部であることが好ましい。上記難燃剤の含有量が上述の範囲であると、上記組成物への良好な分散性と上記組成物から得られる塗膜の難燃性の向上が期待できる。上記難燃剤の含有量が１質量部未満では難燃性の向上が期待できないおそれがあり、４５質量部を超えると組成物や塗膜の物性を維持するのが困難となるおそれがある。上記難燃剤の含有量は、上記含フッ素共重合体１００質量部に対して３０質量部以下がより好ましく、２０質量部以下が更に好ましく、１５質量部以下が特に好ましい。また、３質量部以上がより好ましく、５質量部以上が更に好ましい。
【０１１１】
上記難燃剤が上記リン窒素含有組成物（Ａ）である場合、その含有量は、上記含フッ素共重合体１００質量部に対して８〜１９質量部であることが好ましい。上記リン窒素含有組成物（Ａ）の含有量は、上記含フッ素共重合体１００質量部に対して９質量部以上がより好ましく、１０質量部以上が更に好ましく、１７質量部以下がより好ましく、１５質量部以下が更に好ましい。
【０１１２】
上記難燃剤が上記臭素含有化合物とアンチモン含有化合物との混合物（Ｂ）である場合、その含有量は、上記含フッ素共重合体１００質量部に対して、臭化含有化合物の含有量が１〜３０質量部であることが好ましく、アンチモン含有化合物の含有量が０．５〜１５質量部であることが好ましい。上記臭素含有化合物の含有量は、上記含フッ素共重合体１００質量部に対して、３質量部以上がより好ましく、５質量部以上が更に好ましく、２０質量部以下がより好ましく、１５質量部以下が更に好ましい。上記アンチモン化合物の含有量は、上記含フッ素共重合体１００質量部に対して、１．５質量部以上がより好ましく、２．５質量部以上が更に好ましく、１０質量部以下がより好ましく、７．５質量部以下が更に好ましい。
【０１１３】
上記硬化促進剤としては、たとえば有機スズ化合物、酸性リン酸エステル、酸性リン酸エステルとアミンとの反応物、飽和または不飽和の多価カルボン酸またはその酸無水物、有機チタネート化合物、アミン系化合物、オクチル酸鉛、アルミニウムを含有する金属キレート化合物などがあげられる。
上記金属キレート化合物としては、アルミニウムトリスアセチルアセトネート、アルミニウムエチルアセトアセテート・ジイソプロピレート、アルミニウムトリスエチルアセトアセテート、アルミニウムアルキルアセトアセテート・ジイソプロピレート、アルミニウムビスエチルアセトアセテート・モノアセチルアセトネートなどが挙げられる。
【０１１４】
上記有機スズ化合物の具体例としては、ジブチルスズジラウレート、ジブチルスズマレエート、ジオクチルスズマレエート、ジブチルスズジアセテート、ジブチルスズフタレート、オクチル酸スズ、ナフテン酸スズ、ジブチルスズメトキシドなどがあげられる。
【０１１５】
また上記酸性リン酸エステルとは、
【化３】
2016195249.tif 000004
部分を含むリン酸エステルのことであり、たとえば
（Ｒ９−Ｏ）ｂ−Ｐ（＝Ｏ）−（ＯＨ）３−ｂ
（式中、ｂは１または２、Ｒ９は有機残基を示す）で示される有機酸性リン酸エステルなどがあげられる。
【０１１６】
具体的には
【化４】
2016195249.tif 000005
などがあげられる。
【０１１７】
上記有機チタネート化合物としては、たとえばテトラブチルチタネート、テトライソプロピルチタネート、トリエタノールアミンチタネートなどのチタン酸エステルがあげられる。市販品としては、たとえばマツモトファインケミカル社製のオルガチックスＴＣ−１００、ＴＣ−７５０、ＴＣ−７６０、ＴＡ−３０などがあげられる。
【０１１８】
さらに上記アミン系化合物の具体例としては、たとえばブチルアミン、オクチルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、２，４，６−トリス（ジメチルアミノメチル）フェノール、モルホリン、Ｎ−メチルモルホリン、１，８−ジアザビシクロ（５．４．０）ウンデセン−７（ＤＢＵ）などのアミン系化合物、さらにはそれらのカルボン酸などの塩、過剰のポリアミンと多塩基酸よりえられる低分子量ポリアミド樹脂、過剰のポリアミンとエポキシ化合物の反応生成物などがあげられる。
【０１１９】
上記硬化促進剤は１種を用いてもよく、２種以上を併用してもよい。上記硬化促進剤の配合割合は上記含フッ素共重合体１００質量部に対して１．０×１０−６〜１．０×１０−２質量部程度が好ましく、５．０×１０−５〜１．０×１０−３質量部程度がさらに好ましい。
【０１２０】
顔料の具体例としては、たとえば二酸化チタン、炭酸カルシウムもしくはカーボンブラックなどの無機顔料；フタロシアニン系、キナクリドン系もしくはアゾ系などの有機顔料などがあげられるが、これらのみに限定されるものではない。顔料の添加量の上限は、通常上記含フッ素共重合体１００質量部に対して約２００質量部までである。
【０１２１】
上記親水化剤としては、メチルシリケート、エチルシリケート、フルオロアルキルシリケート、それらの縮合体が使用できる。市販品としては、たとえばコルコート社製のＥＴ４０、ＥＴ４８など、三菱化学（株）製のＭＳ５６、ＭＳ５６Ｓ、ＭＳ５７など、ダイキン工業（株）製のＧＨ７００、ＧＨ７０１などがあげられる。
【０１２２】
上記つや消し剤としては、シリカ、シリカアルミナ、アルミナ、タルク、炭酸カルシウム、二酸化チタンなどが挙げられる。上記つや消し剤の添加量は、上記含フッ素共重合体に対して、１〜１００質量％であることが好ましい。市販品としては、たとえば冨士シリシア社製のサイリシア３５０、サイリシア４３６、サイリシア４４６、サイロホービック１００、サイロホービック２００、グレース社製のサイロイドＥＤ２、サイロイドＥＤ３０、サイロイドＥＤ５０などがあげられる。
【０１２３】
上記密着改良剤としては、ポリエステルポリオール、ポリカーボネートポリオール、ポリエーテルポリオール、ポリブタジエンポリオールなどの各種ポリオール系添加剤、シランカップリング剤などがあげられる。上記密着改良剤の添加量は、上記含フッ素共重合体に対して、０．１〜５０質量％であることが好ましい。市販品としては、たとえば楠本化成社製のフレクソレッゾ１４８、フレクソレッゾ１８８、フレクソレッゾＡ３０８、宇部興産社製のＥＴＥＲＮＡＣＯＬＬ  ＵＨ−５０、ＥＴＥＲＮＡＣＯＬＬ  ＵＭ−９０、ＡＤＥＫＡ社製のアデカポリエーテルＰ−４００、アデカポリオールＢＰＸ−２１、日本曹達社製のＮＩＳＳＯ−ＰＢ  ＧＩ−１０００、ＧＩ−２０００、ＧＩ−３０００などがあげられる。
【０１２４】
上記バックシートは、更に、上記水不透過性シートからなる。上記水不透過性シートは、封止材や太陽電池セルに水分が透過しないように設けられる層であり、水が実質的に透過しない材料であれば使用できるが、重量や価格、可撓性等の点から、ポリエチレンテレフタレート（ＰＥＴ）シート、ＳｉＯｘ蒸着ＰＥＴシート、アルミニウムやステンレススチール等の金属薄シート等が多用されている。なかでもＰＥＴシートがよく用いられている。厚さは通常５０〜２５０μｍ程度である。なかでも特に防湿性が必要な場合はＳｉＯｘ蒸着ＰＥＴシートがよく用いられている。厚さは通常１０〜２０μｍ程度である。
【０１２５】
また、上記塗膜との接着性を向上させるために、水不透過性シートに従来公知の表面処理を行ってもよい。表面処理としては、例えばコロナ放電処理、プラズマ放電処理、化成処理、金属シートの場合はブラスト処理等が例示できる。
【０１２６】
上記バックシートは、太陽電池モジュールの封止材層と接着させて使用することができる。上記バックシートが上記水不透過性シートの片面のみに上記塗膜を備える場合、上記水不透過性シートと上記封止材層とを接着させてもよいし、上記塗膜と上記封止材層とを接着させてもよい。上記塗膜は、上記水不透過性シートとの接着性に優れ、しかも、上記封止材層との接着性にも優れることから、上記塗膜と上記封止材層とを接着させることが好ましい。また、上記塗膜は、耐候性にも優れることから、上記塗膜を太陽電池モジュールの最外面に位置させることも好ましい。以上のことから、上記バックシートは、上記水不透過性シートの両面に上記塗膜を備えることが好ましい。
【０１２７】
上記封止材層は、封止材からなり、太陽電池セルを内部に封止している。上記封止材としては、エチレン／酢酸ビニル共重合体（ＥＶＡ）、ポリビニルブチラール（ＰＶＢ）、シリコーン樹脂、エポキシ樹脂、アクリル樹脂等が挙げられ、ＥＶＡであることが好ましい。
【０１２８】
上記封止材層と上記バックシートとを備える太陽電池モジュールも本発明の一つである。
【０１２９】
上記太陽電池モジュールの好ましい構造としては、例えば、図１〜３に示すものが挙げられる。
【０１３０】
図１に示される第１の構造において、太陽電池セル１は、封止材層２に封止されており、該封止材層２は、表面層３とバックシート４とで挟まれている。バックシート４は更に水不透過性シート５と塗膜６とから構成されている。この第１の構造では、塗膜６は封止材層２側にのみ設けられている。なお、図１〜図３において、塗膜６は、上述の含フッ素共重合体を含む塗料から形成された塗膜である。
【０１３１】
上記封止材層２は、エチレン／酢酸ビニル共重合体（ＥＶＡ）、ポリビニルブチラール（ＰＶＢ）、シリコーン樹脂、エポキシ樹脂、アクリル樹脂等で構成される。
上記表面層３には、通常ガラス板が用いられるが、樹脂シート等のフレキシブルな材料を用いてもよい。
【０１３２】
図２に示される第２の構造は、水不透過性シート５の両面に塗膜６が形成されてなる３層構造のものである。
【０１３３】
この第２の構造は、バックシートの膜厚は増加するものの、封止材層２側の塗膜６による密着性と、封止材層２と反対側の塗膜６による耐候性との両方の利点を併せもつものである。
【０１３４】
３層構造のバックシートとしては、また、水不透過性シートの一方の面に上述した含フッ素共重合体を含む塗料から形成された塗膜が形成され、他方の面に、硬化性官能基を有しない含フッ素ポリマー塗料の塗膜、含フッ素ポリマーシート、ポリエステルシートまたはポリエステル塗料の塗膜（他のシートまたは塗膜）が形成されてなる３層構造のバックシートでもよい。
【０１３５】
図３に示される第３の構造は、水不透過性シート５の封止材層２側に上述した含フッ素共重合体を含む塗料から形成された塗膜６が形成され、封止材層２と反対側に他の塗膜７が形成されている構造である。
塗膜７を構成する材料は、硬化性官能基を有しない含フッ素ポリマー塗料の塗膜でも、含フッ素ポリマーシートでも、ポリエステルシートでも、ポリエステル塗料の塗膜でもよい。
また、上記塗膜と封止材層との接着性をさらに向上させるために、上記塗膜に従来公知の表面処理を行ってもよい。表面処理としては、例えばコロナ放電処理、プラズマ放電処理、化成処理、ブラスト処理等が例示できる。
【０１３６】
上記硬化性官能基を有しない含フッ素ポリマー塗料の塗膜としては、例えば特開２００４−２１４３４２号公報に記載されているポリフッ化ビニリデン（ＰＶｄＦ）にテトラアルコキシシランまたはその部分加水分解物を配合した塗料の塗膜、ＶｄＦ／ＴＦＥ／ＣＴＦＥ共重合体とアルコキシシラン単位含有アクリル樹脂との混合塗料の塗膜、ＶｄＦ／ＴＦＥ／ＨＦＰ共重合体と水酸基含有アクリル樹脂との混合塗料の塗膜、ＶｄＦ／ＨＦＰ共重合体にアミノシランカップリング剤を配合した塗料の塗膜等が挙げられる。膜厚は、通常、５〜３００μｍとすることが、隠蔽性、耐候性、耐薬品性、耐湿性が良好な点から好ましい。より好ましくは１０〜１００μｍ、更に好ましくは１０〜５０μｍである。この場合も、プライマー層等を介してもよい。
【０１３７】
上記含フッ素ポリマーシートとしては、ＰＶｄＦシートやポリフッ化ビニル（ＰＶＦ）シート、ＰＣＴＦＥシート、ＴＦＥ／ＨＦＰ／エチレン共重合体シート、ＴＦＥ／ＨＦＰ共重合体（ＦＥＰ）シート、ＴＦＥ／パーフルオロ（アルキルビニルエーテル）（ＰＡＶＥ）共重合体（ＰＦＡ）シート、エチレン／ＴＦＥ共重合体（ＥＴＦＥ）シート、エチレン／ＣＴＦＥ共重合体（ＥＣＴＦＥ）シート等、現在のバックシートに使用されている含フッ素ポリマーシートが挙げられる。膜厚は、通常、５〜３００μｍとすることが、耐候性が良好な点から好ましい。より好ましくは１０〜１００μｍ、更に好ましくは１０〜５０μｍである。
【０１３８】
上記ポリエステルシートとしては、従来のバックシートで使用されているものがそのまま使用でき、その水不透過性シート５への接着はアクリル系接着剤、ウレタン系接着剤、エポキシ系接着剤、ポリエステル系接着剤等によって行うことができる。膜厚は、通常５〜３００μｍとすることが、耐候性、コスト、透明性が良好な点から好ましい。より好ましくは１０〜１００μｍ、更に好ましくは１０〜５０μｍである。
【０１３９】
上記ポリエステル塗料としては、多価カルボン酸と多価アルコール等とを用いた飽和ポリエステル樹脂を用いたもの、無水マレイン酸、フマル酸等とグリコール類とを用いた不飽和ポリエステル樹脂を用いたもの等があげられ、ロールコート、カーテンコート、スプレーコート、ダイコート等の塗装方法により塗膜を形成できる。膜厚は、５〜３００μｍとすることが隠蔽性、耐候性、耐薬品性、耐湿性が良好な点から好ましい。より好ましくは１０〜１００μｍ、更に好ましくは１０〜５０μｍである。この場合も、プライマー層等を介してもよい。
【実施例】
【０１４０】
つぎに本発明を実施例をあげて説明するが、本発明はかかる実施例のみに限定されるものではない。
【０１４１】
実施例の各数値は以下の方法により測定した。
【０１４２】
バックシート塗膜表面コロナ放電処理前後でのＰＥＴ密着性およびＥＶＡ密着性を測定した。ＰＥＴ密着性とは、バックシートの塗膜とポリエチレンテレフタレート（ＰＥＴ）からなる水不透過性シート（単に「ＰＥＴ」ということがある）との密着性である。ＥＶＡ密着性とは、バックシートの塗膜とＥＶＡ樹脂シート（単に「ＥＶＡ」ということがある）との密着性である。
【０１４３】
測定サンプルは以下の手順で作製した。バックシートの塗膜上にＥＶＡ樹脂シート（三井化学ファブロ（株）製のソーラーエバ。厚さ６００μｍ）、さらにＥＶＡ樹脂シート上にガラス（３．２ｍｍ厚）を載せ、圧力１００ｇ／ｃｍ２にて１５０℃で圧着して、３層構造（ガラス／ＥＶＡ／バックシート）の塗膜表面コロナ放電処理前の測定サンプルを作製した。
【０１４４】
また、バックシートの塗膜の表面をコロナ放電処理した後、ＥＶＡ樹脂シート（三井化学ファブロ（株）製のソーラーエバ。厚さ６００μｍ）、さらにＥＶＡ樹脂シート上にガラス（３．２ｍｍ厚）を載せ、圧力１００ｇ／ｃｍ２にて１５０℃で圧着して、３層構造（ガラス／ＥＶＡ／バックシート）の塗膜表面コロナ放電処理後の測定サンプルを作製した。
【０１４５】
（塗膜表面コロナ放電処理前）
ＥＶＡ密着性：ピール試験にて密着性を測定した。
塗膜表面コロナ放電処理前の測定サンプルのＥＶＡ／バックシート部分を幅１ｃｍ×長さ１５ｃｍに切込みを入れ、テンシロン（オリエンテック製）を用いて１８０度の剥離試験を行い、ＥＶＡ樹脂シートと塗膜との間の接着強度を、Ｎ／ｃｍを単位として測定した。
【０１４６】
（塗膜表面コロナ放電処理後）
ＰＥＴ密着性およびＥＶＡ密着性：ピール試験にて密着性を測定した。
塗膜表面コロナ放電処理後の測定サンプルのＥＶＡ／バックシート部分を幅１ｃｍ×長さ１５ｃｍに切込みを入れ、テンシロン（オリエンテック製）を用いて１８０度の剥離試験を行い、ＥＶＡ／塗膜間の接着強度を、Ｎ／ｃｍを単位として測定した。
この剥離試験は、ＥＶＡとバックシートとの剥離強度を測定することを目的の一つとしているが、一部の測定サンプルでは、剥離試験の途中でバックシートの塗膜が破壊され、その後はバックシートの塗膜とＰＥＴとの剥離が進行した。そこで、１０回の剥離試験を行い、塗膜とＰＥＴ間の剥離回数を測定した。１０回の剥離試験の全てで塗膜が破壊されなかった場合を０回とする。また、塗膜の破壊が観察されたサンプルでは、ＥＶＡとバックシートとの剥離強度に加えて、塗膜とＰＥＴ間の接着強度をＮ／ｃｍを単位として測定した。
【０１４７】
実施例１
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）５４質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１４８】
実施例２
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）４８質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１４９】
実施例３
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）５７質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５０】
実施例４
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）５４質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５１】
実施例５
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）６１質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５２】
実施例６
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）６１質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５３】
実施例７
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）９８質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５４】
実施例８
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）５５質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５５】
実施例９
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）５８質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５６】
比較例１
表１に示す組成を有する含フッ素共重合体を６５質量％含む酢酸ブチル溶液２０２質量部、白色顔料として酸化チタン（堺化学工業（株）製のＤ９１８）２６３質量部、酢酸ブチル１６７質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に２８３質量部、酢酸ブチル８５質量部加えて組成物を調製した。
この組成物１００質量部に硬化剤（スミジュールＮ３３００、住化バイエル社製、ＮＣＯ含有量２１．８％）６９質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５７】
比較例２
表１に示す組成を有する含フッ素共重合体を６５質量％含む酢酸ブチル溶液２０２質量部、白色顔料として酸化チタン（堺化学工業（株）製のＤ９１８）２６３質量部、酢酸ブチル１６７質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に２８３質量部、酢酸ブチル８５質量部加えて組成物を調製した。
この組成物１００質量部に硬化剤（スミジュールＮ３３００、住化バイエル社製、ＮＣＯ含有量２１．８％）７７質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５８】
比較例３
表１に示す組成を有する含フッ素共重合体を６５質量％含む酢酸ブチル溶液２０２質量部、白色顔料として酸化チタン（堺化学工業（株）製のＤ９１８）２６３質量部、酢酸ブチル１６７質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に２８３質量部、酢酸ブチル８５質量部加えて組成物を調製した。
この組成物１００質量部に硬化剤（スミジュールＮ３３００、住化バイエル社製、ＮＣＯ含有量２１．８％）６３質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１５９】
比較例４
表１に示す組成を有する含フッ素共重合体を５０．７質量％含む酢酸ブチル溶液２５９質量部、白色顔料として酸化チタン（堺化学工業（株）製のＤ９１８）２６３質量部、酢酸ブチル１１５質量部を攪拌下に予備混合した後、直径１．２ｍｍのガラスビーズを６３２質量部入れ、顔料分散機にて１５００ｒｐｍで１時間分散させた。その後、＃８０メッシュのフルイでガラスビーズをろ過し、得られた溶液に上記の含フッ素共重合体を含む酢酸ブチル溶液を更に３６３質量部加えて、組成物を調製した。
この組成物１００質量部に硬化剤（スミジュールＮ３３００、住化バイエル社製、ＮＣＯ含有量２１．８％）８１質量部を配合して、塗料を調製した。
水不透過性シートとして、ＰＥＴフィルム（東レ（株）製のルミラーＳ１０、厚さ２５０μｍ）を使用し、ＰＥＴフィルムの片面に上記塗料を乾燥膜厚が２０μｍとなるようにコーターにて塗装し、１３０℃で５分間乾燥して２層構造のバックシートを作製した。このバックシートについて、ＰＥＴ密着性およびＥＶＡ密着性を測定した。
【０１６０】
【表１】
2016195249.tif 000006
【０１６１】
表中、ベオバ９はバーサチック酸ビニル（シェル化学社製の炭素数９の脂肪族カルボン酸ビニルの商品名）であり、ベオバ１０はバーサチック酸ビニル（シェル化学社製の炭素数１０の脂肪族カルボン酸ビニルの商品名）である。
【符号の説明】
【０１６２】
１：太陽電池セル
２：封止材層
３：表面層
４：バックシート
５：水不透過性シート
６：含フッ素共重合体を含む塗料から形成された塗膜
７：他の塗膜
【図１】
2016195249.tif 000007
【図２】
2016195249.tif 000008
【図３】
2016195249.tif 000009